(57)【特許請求の範囲】
【請求項１】
不純物金属を含む塩化第二鉄水溶液を、鉄材と反応させて塩化第二鉄を塩化第一鉄に還元し、同時に鉄よりもイオン化傾向の低い金属を除去後、塩化第一鉄濃度を４０質量％以上の濃度へ濃縮、室温まで冷却し、析出した塩化第一鉄結晶を分離し、当該分離した結晶を水に溶解した後、酸化することを特徴とする上水処理凝集剤用の高純度塩化第二鉄水溶液の製造法。
【請求項２】
不純物金属を含む塩化第二鉄水溶液が、金属エッチングに使用した後の廃液であることを特徴とする上水処理凝集剤用の請求項１の高純度塩化第二鉄水溶液の製造法。
【発明の詳細な説明】
【０００１】
【発明の属する技術分野】
本発明は高純度塩化第二鉄水溶液の製造方法に関し、より詳しくは上水処理等における凝集剤としての用途等に適した、不純物を著しく低減化した高純度塩化第二鉄水溶液の製造方法に関する。
【０００２】
【従来の技術】
上水処理に使用される凝集剤としては、ポリ塩化アルミニウム水溶液（ＰＡＣ）や、硫酸アルミニウム水溶液（硫酸バンド）等が使用されているが、近年、アルミニウムがアルツハイマー病の原因物質と考えられるようになり、上水におけるかかる凝集剤の使用も問題視されてきている。一方、塩化第二鉄水溶液はポリ塩化アルミニウム水溶液や、硫酸アルミニウム水溶液と並び無機系凝集剤で有名ではあるが、上水での使用実績は殆どなく、主に下水処理等に使用されている。上水での使用がない理由として、重金属等の不純物を多く含むことが挙げられる。
【０００３】
塩化第二鉄水溶液の製造方法としては、鉄材を塩酸に溶解して得た塩化第一鉄水溶液に塩素ガスを吹き込む等の酸化反応をさせて得る方法が挙げられる。現在では鉄鋼の酸洗廃液に鉄（くず鉄）を投入した後、塩素を吹き込み塩化第二鉄水溶液とする等の廃棄物のリサイクルによって得ることが多い。この方法では、使用する鉄材の不純物がそのまま塩化第二鉄水溶液に混入してくる。一般的に、鉄材にはマンガン等の金属不純物を多く含んでいる。
【０００４】
塩化第二鉄水溶液の主要な用途としては、各種の金属をエッチングするためのエッチャントが挙げられる。鉄材、ニッケル含有の鉄鋼、銅製プリント基板等を前記エッチャントを用いてエッチングすると、エッチングされた金属がエッチャントに溶解すると共に、溶液中の塩化第二鉄は塩化第一鉄に還元されてエッチング効果が失われる。エッチング効果がなくなった廃液は、含有する金属不純分を除去しつつ再生され塩化第二鉄水溶液として再使用される。この再生法は、溶解してくる金属不純物の種類により各種のものが提案されており、殆どが金属鉄を使用する方法である。
【０００５】
例えば、特開平５−２５５８６９号は、廃液中にニッケルを含む場合の再生法を、特開平１−１６７２３５号は銅およびニッケルを含む場合の再生法を開示している。これらの方法を採用し、塩化第二鉄水溶液を再生した場合においては、塩化第二鉄水溶液は最初の量に比べて増加することとなるため、この増加分を凝集剤用途等に使用すると効率的である。しかしながら、当該再生法によって得られた塩化第二鉄水溶液は、不純物成分が含まれるため、エッチャントとして使用するためには問題がなくても、凝集剤として使用した場合には問題となり、特に上水での場合には、重金属類が極めて少ない凝集剤が望まれるため、前記再生された塩化第二鉄水溶液の使用は困難であった。
【０００６】
即ち、前述のとおり、エッチャントとして使用された廃液には、被エッチング金属中に含まれる不純物が混入している。この廃液の再生に関して、従来の鉄材等を投入して不純物金属と鉄材をイオン交換して除去する方法では、イオン化傾向の大きい金属の除去には不適であると同時に鉄材に含まれる不純物が逆に液に溶け込むことになる。従って、この方法による再生には限界がある。そこで、塩化第二鉄水溶液を更に高純度化するための方法が望まれていた。
【０００７】
一般的に、溶液中の不純物を低減する方法としては晶析法が使用されるが、これを塩化第二鉄水溶液に適用した場合においては次の問題がある。塩化第二鉄水溶液から塩化第二鉄結晶を析出させると通常６水塩の結晶が得られるので、この結晶を取得して溶解させれば、高純度の塩化第二鉄水溶液を得ることが理論的には可能である。しかし、濃度６０質量％以上の溶液では、すべての塩化第二鉄が結晶となるために不純物の除去は不可能であり、実際５５質量％以上で析出させると結晶がシャーベット状となり液との分離が難しくなる。従って、これ以下の濃度で行わなければならないが、一方で冷却費用が少なくて済む２０℃での結晶析出濃度は４８質量％であるから、晶析法の場合は、極めて狭い濃度範囲での操作が必要となり、また効率的ではない。また、本来的に晶析法では、濃縮のためのエネルギーコストが大きいのが欠点である。
【０００８】
また、アルカリあるいは各種のアニオンを含有する溶液を投入して、金属を水酸化物等にして除去する方法がある。特開平７−１６５４２７号には、アルカリを用いて中和して水酸化物の沈殿を得て、その後塩酸にて溶解し精製塩化第二鉄水溶液を得る方法が開示されている。しかし、この方法は、すべての金属不純物に適応できるという訳ではなく、例えばアルカリで沈殿反応する金属不純物は除去できず、アルカリ中の不純物も問題となる。また、アルカリを多量に必要とすることも欠点である。
【０００９】
【発明が解決しようとする課題】
本発明の課題は、従来の再生方法で得られる塩化第二鉄水溶液における不純物の問題点を解決し、上水場等で使用が可能となる不純物が極めて少ない高純度塩化第二鉄水溶液を製造する方法を提供することである。
【００１０】
【課題を解決するための手段】
本発明者等はエッチングに使用され不純物を多く含有する塩化第二鉄水溶液を原料として、不純物の少ない高純度塩化第二鉄液を製造する方法に関して、鋭意検討を重ねた結果、本発明を完成するに至った。
【００１１】
即ち本発明は、不純物金属を含む塩化第二鉄水溶液を、鉄材と反応させて塩化第二鉄を塩化第一鉄に還元し、同時に鉄よりもイオン化傾向の低い金属を除去後、塩化第一鉄濃度を４０質量％以上の濃度へ濃縮、室温まで冷却し、析出した塩化第一鉄結晶を分離し、当該分離した結晶を水に溶解した後、酸化することを特徴とする上水処理凝集剤用の高純度塩化第二鉄水溶液の製造法である。
【００１２】
【発明の実施の形態】
本発明の具体的手段は次のとおりである。
例えばエッチング等に使用された不純物金属を多量に含む塩化第二鉄水溶液に、鉄材（板状、塊状および／または粉状）を投入すると、当該不純物金属の一部が除去され同時に塩化第二鉄が塩化第一鉄に還元され、塩化第一鉄水溶液を得る。
【００１３】
次に、その塩化第一鉄水溶液を濃縮し冷却することにより、塩化第一鉄結晶を得る。濃縮することにより、より多くの結晶を得ることができる。次に得られた結晶をフィルタープレス、遠心分離等の手段により液より分離した後、水に溶解する。溶解した塩化第一鉄水溶液は、塩素の吹き込み等により酸化することで純度の高い塩化第二鉄水溶液を得ることができる。通常の工業的製造法による塩素には金属不純物は殆ど含まれていないので、塩素から不純物が増加することはない。
【００１４】
本発明を更に詳しく説明する。
エッチングに使用された塩化第二鉄水溶液は、還元された塩化第一鉄およびエッチングした鉄鋼等を由来とする不純物を含む水溶液である。不純物としては、例えばインバー鋼（鉄：６４質量％、ニッケル：３６質量％）をエッチングした場合はニッケルが、銅をエッチングした場合には銅を大量に含む。これらの不純物は、鉄材（板状、塊状および／または粉状）を投入することによって、金属鉄とのイオン交換反応によって鉄表面に金属体として析出させ、濾過により除去される。この技術としては、例えば特開平5-255869号等が挙げられる。
【００１５】
しかしこの方法では、鉄よりもイオン化傾向の大きい金属は除去できず、更に系内に投入した鉄材の溶解によってこれらに含まれる金属が塩化鉄水溶液に溶出することとなる。鉄材中の不純物としては、マンガン、亜鉛、鉛、アルミニウム、砒素等が挙げられるが、これらの不純物はすべて鉄よりもイオン化傾向が大きく、従ってこの工程では除去することは不可能である。これら不純分は反応を進めていくうちに徐々に貯えられて、系内での濃度が高くなっていく。
【００１６】
そこで、本発明は上記の鉄材によるイオン化傾向の低い金属の除去が終わった後の塩化第一鉄水溶液から晶析によって塩化第一鉄結晶を生成させる。晶析させるためには塩化第一鉄水溶液を濃縮する。濃度としては３５質量％以上にするのが好ましく、更に好ましくは４０質量％以上である。４０質量％以上の濃度にすれば室温まで冷却すれば簡単に結晶が析出する。濃縮は通常の加熱濃縮の他真空濃縮でも良い。
【００１７】
金属不純物の殆どは液相側に存在し、固相側に蓄積することは少ない。そこで、その結晶をフィルタープレスや遠心分離等によって濾過分離すれば、金属不純物が濃縮された塩化第一鉄水溶液と、金属不純物の少ない塩化第一鉄結晶が得られる。
【００１８】
分離した塩化第一鉄結晶には溶液が付着しているので、水洗することにより更に金属不純物の少ない結晶を得ることができるので好ましい。この場合、結晶の溶解も同時に起きるので、その効果とロスとの見合いで水洗の度合いを決める必要がある。
上記工程で得られた不純物の少ない塩化第一鉄結晶を、水に溶解後、塩素等による酸化により、金属不純物の少ない高純度塩化第二鉄水溶液を製造することができる。
得られた高純度塩化第二鉄水溶液は、上水処理等における凝集剤としての用途に特に適したものであるが、エッチャント等の通常の用途にも使用可能である。
【００１９】
【実施例】
以下実施例により本発明を具体的に説明する。但し、本発明は実施例のみに限定されるものではない。
【００２０】
実施例１
エッチング廃液である塩化鉄水溶液（塩化第二鉄、塩化第一鉄、ニッケルを主成分）を、鉄材にて処理し、脱ニッケルした後の塩化第一鉄水溶液を得た。当該塩化第一鉄水溶液（ＦｅＣｌ2濃度４１．９質量％）３０００ｇを２０℃に冷却したところ３０４ｇの塩化第一鉄の結晶を得た(結晶取得率１０．１％)。
この結晶を水に溶解し、液中の不純物を分析したところ表１の通りであった。
この水溶液を塩素で酸化することにより高純度の塩化第二鉄水溶液を得ることができた。
【００２１】
実施例２
実施例１と同様の脱ニッケルした後の塩化第一鉄水溶液をＦｅＣｌ2濃度４５質量％に真空濃縮した。当該水溶液１４００ｇを２０℃に冷却したところ４００ｇの塩化第一鉄の結晶を得た(結晶取得率２８．６％)。
この結晶を水に溶解し、液中の不純物を分析したところ表１の通りであった。
この水溶液を塩素で酸化することにより高純度の塩化第二鉄水溶液を得ることができた。
【００２２】
比較例１
実施例１および実施例２で用いた脱ニッケルした後の塩化第一鉄水溶液を室温にて結晶しない程度まで水で希釈した。当該水溶液を分析した結果を表1に示す。
【００２３】
【表１】
0004505952.tif 000002
【００２４】
なお、次の金属は、各実施例、比較例共、下記測定限界以下であった。
Cu：1ｐｐｍ以下、Ａｌ：1ｐｐｍ以下、Ｃｄ：０．１ｐｐｍ以下、Ｐｂ：1ｐｐｍ以下、Ｈｇ：０．０１ｐｐｍ以下
【００２５】
比較例２
塩化第二鉄水溶液（ＦｅＣｌ3濃度４４質量％）を５５質量％まで濃縮した。当該水溶液７９４ｇを室温(20℃)にて冷却、放置したが、4日経過しても結晶は析出しなかった。5日以降徐々に結晶の析出をはじめ、10日後には、ほぼ完全に結晶が析出した。
【００２６】
この結果からわかるように、各実施例においてはいずれの金属不純物も比較例と比べると、大幅に減少していることが分かる。
【００２７】
特に注目に値するのは、有毒であるが除去が困難である非金属のヒ素や、上水での使用を考えた時に問題となるアルミニウム、マンガン等の卑金属濃度が大幅に減少するということである。従って、本発明を用いて高純度塩化第二鉄水溶液を製造することは、極めて価値があるということが理解できる。
【００２８】
【発明の効果】
本発明によれば、金属不純物の少ない高純度塩化第二鉄水溶液を製造することが可能であり、当該水溶液は、上水場等の広範囲な用途が期待できるものである。